(57)【要約】      （修正有）【課題】アシストスーツの装着部と衣料とが接触する箇所において衣料にシワが発生することにより局所的に力がかかり肌を傷つけるという問題のない、快適性に優れるアシストスーツ用衣料を提供する。【解決手段】アシストスーツ用衣料であって、目付けが３００ｇ／ｍ２以下の布帛１，２を含み、布帛のタテ方向またはヨコ方向において、ＪＩＳ  Ｌ１０９６−２０１０  ８．１６．１  Ｂ法にて測定した伸び率が１％以上であり、アシストスーツの装着部と接触する位置に布帛が配されており、布帛が、捲縮繊維または弾性繊維または２成分がサイドバイサイド型もしくは偏心芯鞘型に貼り合わされた複合繊維を含み、布帛が編物組織を有し、アシストスーツの装着部と接触する位置にポケットを有さなく、アシストスーツの装着部をガイドするガイド機能を有する、アシストスーツ用衣料。【選択図】図１
2018016923.tif 000002
【特許請求の範囲】
【請求項１】
アシストスーツ用衣料であって、目付けが３００ｇ／ｍ２以下の布帛を含むことを特徴とするアシストスーツ用衣料。
【請求項２】
前記布帛のタテ方向またはヨコ方向において、ＪＩＳ  Ｌ１０９６−２０１０  ８．１６．１  Ｂ法にて測定した伸び率が１％以上である、請求項１に記載のアシストスーツ用衣料。
【請求項３】
アシストスーツの装着部と接触する位置に前記布帛が配されてなる、請求項１または請求項２に記載のアシストスーツ用衣料。
【請求項４】
前記布帛が、捲縮繊維または弾性繊維または２成分がサイドバイサイド型もしくは偏心芯鞘型に貼り合わされた複合繊維を含む、請求項１〜３のいずれかに記載のアシストスーツ用衣料。
【請求項５】
前記布帛が編物組織を有する、請求項１〜３のいずれかに記載のアシストスーツ用衣料。
【請求項６】
前記布帛の目付けが５０〜２５０ｇ／ｍ２の範囲内である、請求項１〜５のいずれかに記載のアシストスーツ用衣料。
【請求項７】
アシストスーツの装着部と接触する位置にポケットを有さない、請求項１〜６のいずれかに記載のアシストスーツ用衣料。
【請求項８】
アシストスーツの装着部をガイドするガイド機能を有する、請求項１〜７のいずれかに記載のアシストスーツ用衣料。
【請求項９】
面ファスナーを有する、請求項１〜８のいずれかに記載のアシストスーツ用衣料。
【請求項１０】
着用者の生体情報を検知する生体情報センサーを有する、請求項１〜９のいずれかに記載のアシストスーツ用衣料。
【請求項１１】
アシストスーツの装着部と接触する位置にクッション材を有する、請求項１〜１０のいずれかに記載のアシストスーツ用衣料。
【請求項１２】
アシストスーツ用衣料が下半身に着用する衣料であり、アシストスーツの装着部と接触する位置が、大腿部前部、腰部の側面および腰部の背部のうち少なくともいずれかである、請求項１〜１１のいずれかに記載のアシストスーツ用衣料。
【請求項１３】
アシストスーツ用衣料が上半身に着用する衣料であり、アシストスーツの装着部と接触する位置が、背部、肩部および胸部のうち少なくともいずれかである、請求項１〜１１のいずれかに記載のアシストスーツ用衣料。
【請求項１４】
アシストスーツが、介護用またはリハビリ用または作業用または消防用または警察用または自衛隊用または農林水産業用または運送業集配所の荷卸し用または工場内の重量物取扱い用または警備用または原発作業用または軍事用である、請求項１〜１３のいずれかに記載のアシストスーツ用衣料。
【発明の詳細な説明】
【技術分野】
【０００１】
本発明は、着用快適性に優れるアシストスーツ用衣料に関する。
【背景技術】
【０００２】
近年、介護、農業などの分野でアシストスーツが提案されている（例えば、特許文献１、特許文献２）。アシストスーツは主として人間の筋力を補うための装置であり、機械的動力を用いたパワーアシストスーツ（ロボットスーツとも称される。）や、ゴムで背中を引っ張る単純な装置などを含む。かかるアシストスーツは、通常、衣料の上に着用して使用される。
しかしながら、アシストスーツを装着して作業を行っていると、例えば、アシストスーツの装着部と衣料とが接触する箇所において衣料にシワが発生することにより局所的に力がかかり肌を傷つけるという問題などがあり、着用快適性の点で十分ではなかった。
【先行技術文献】
【特許文献】
【０００３】
【特許文献１】特開２０１１−２５１０５７号公報
【特許文献２】特開２０１０−２６８９７８号公報
【発明の概要】
【発明が解決しようとする課題】
【０００４】
本発明は上記の背景に鑑みなされたものであり、その目的は着用快適性に優れるアシストスーツ用衣料を提供することにある。
【課題を解決するための手段】
【０００５】
本発明者らは上記の課題を達成するため鋭意検討した結果、アシストスーツの装着部と接触する位置に低目付けの布帛が配されていると、アシストスーツの装着部と衣料とが接触する箇所において衣料にシワが発生しても肌を傷つけにくくかつ軽量性に優れ、衣料の着用快適性が向上すると共に、アシストスーツの装着感が向上することを見出し、さらに鋭意検討を重ねることにより本発明を完成するに至った。
【０００６】
かくして、本発明によれば「アシストスーツ用衣料であって、目付けが３００ｇ／ｍ２以下の布帛を含むことを特徴とするアシストスーツ用衣料 。」が提供される。
その際、前記布帛のタテ方向またはヨコ方向において、ＪＩＳ  Ｌ１０９６−２０１０  ８．１６．１  Ｂ法にて測定した伸び率が１％以上であることが好ましい。また、アシストスーツの装着部と接触する位置に前記布帛が配されていることが好ましい。また、前記布帛が、捲縮繊維または弾性繊維または２成分がサイドバイサイド型もしくは偏心芯鞘型に貼り合わされた複合繊維を含むことが好ましい。また、前記布帛が編物組織を有することが好ましい。また、前記布帛の目付けが５０〜２５０ｇ／ｍ２の範囲内であることが好ましい。また、アシストスーツの装着部と接触する位置にポケットを有さないことが好ましい。また、アシストスーツの装着部をガイドするガイド機能を有することが好ましい。また、着用者の生体情報を検知する生体情報センサーを有することが好ましい。また、アシストスーツの装着部と接触する位置にクッション材を有することが好ましい。また、アシストスーツ用衣料が下半身に着用する衣料であり、アシストスーツの装着部と接触する位置が、大腿部前部、腰部の側面および腰部の背部のうち少なくともいずれかであることが好ましい。また、アシストスーツ用衣料が上半身に着用する衣料であり、アシストスーツの装着部と接触する位置が、背部、肩部および胸部のうち少なくともいずれかであることが好ましい。また、アシストスーツが、介護用またはリハビリ用または作業用または消防用または警察用または自衛隊用または農林水産業用または運送業集配所の荷卸し用または工場内の重量物取扱い用または警備用または原発作業用または軍事用であることが好ましい。
【発明の効果】
【０００７】
本発明によれば、着用快適性に優れるパワーアシストスーツ用衣料が得られる。
【図面の簡単な説明】
【０００８】
【図１】本発明の衣料（ジャケット）を例示する図であり、左側の図が正面から見た図であり、右側の図が背面から見た図である。
【図２】本発明の衣料（パンツ）を例示する図であり、左側の図が正面から見た図であり、右側の図が背面から見た図である。
【図３】アシストスーツ装着前（右側の図）および装着後（左側の図）を示す図である。
【発明を実施するための形態】
【０００９】
以下、本発明の実施の形態について詳細に説明する。本発明でいうアシストスーツ用衣料は、アシストスーツ（装置）よりも肌側に用いられるものである。通常、アシストスーツはかかる衣料の上（外気側）に装着される。
【００１０】
まず、本発明は、アシストスーツ用衣料であり、目付けが３００ｇ／ｍ２以下（好ましくは５０〜２５０ｇ／ｍ２）の布帛を含む。該目付けが３００ｇ／ｍ２より大きいと、衣料の重量が重くなり着用快適性が低下するおそれがある。逆に、該目付けが５０ｇ／ｍ２より小さいと、布帛強度が低下したり、吸水性が低下するおそれがある。
また、前記布帛のタテ方向またはヨコ方向において、ＪＩＳ  Ｌ１０９６−２０１０  ８．１６．１  Ｂ法にて測定した伸び率が１％以上（より好ましくは１０〜４０％）であることが好ましい。かかる伸び率が１％未満の場合、衣料にシワが発生しやすくなり局所的に力がかかり肌を傷つけるおそれがある。
【００１１】
前記布帛が、捲縮繊維または弾性繊維または２成分がサイドバイサイド型もしくは偏心芯鞘型に貼り合わされた複合繊維を含むとストレッチ性が向上し好ましい。その際、捲縮繊維としては仮撚捲縮加工糸が特に好ましい。弾性繊維としてはポリウレタン繊維やポリエーテルエステル繊維などが好ましい。
ここで、仮撚捲縮加工糸には第１ヒーター域で仮撚をセットした、いわゆるｏｎｅ  ｈｅａｔｅｒ仮撚捲縮加工糸と、該糸をさらに第２ヒーター域に導入して弛緩熱処理した、いわゆるｓｅｃｏｎｄ  ｈｅａｔｅｒ仮撚捲縮加工糸とがあり、どちらを用いてもよい。
前記捲縮繊維において、捲縮率が２％以上（より好ましくは１０〜３０％）であることが好ましい。該捲縮率が２％未満では十分なストレッチ性が得られないおそれがある。
【００１２】
また、前記捲縮繊維または弾性繊維または２成分がサイドバイサイド型もしくは偏心芯鞘型に貼り合わされた複合繊維において、単繊維繊度が２．３ｄｔｅｘ以下（好ましくは０．００００２〜２．０ｄｔｅｘ、特に好ましくは０．１〜２．０ｄｔｅｘ）であることが好ましい。該単繊維繊度は小さいほどよく、ナノファイバーと称せられる単繊維径が１０００ｎｍ以下のものでもよい。また、かかる繊維が、総繊度３３〜２２０ｄｔｅｘ、フィラメント数５０〜３００本（より好ましくは１００〜３００本）のマルチフィラメントであることが好ましい。
【００１３】
また、前記捲縮繊維または弾性繊維または２成分がサイドバイサイド型もしくは偏心芯鞘型に貼り合わされた複合繊維の単繊維横断面形状としては、通常の丸断面でもよいが、丸断面以外の異型断面形状であってもよい。かかる異型断面形状としては、三角、四角、十字、扁平、くびれ付扁平、Ｈ型、Ｗ型などが例示される。その際、扁平な断面形状の、長手中心線方向の長さＢの、この長手中心線方向に直角をなして交差する方向における最大幅Ｃ１に対する比Ｂ／Ｃ１により表される断面扁平度が２〜６（より好ましくは３．１〜５．０）の範囲内であることが、布帛のソフト性の点で好ましい。また、その幅の最大値Ｃ１の、最小値Ｃ２に対する比Ｃ１／Ｃ２が、１．０５〜４．００（より好ましくは１．１〜１．５）の範囲内であることが、布帛の吸水性の点で好ましい。
【００１４】
前記捲縮繊維または弾性繊維または２成分がサイドバイサイド型もしくは偏心芯鞘型に貼り合わされた複合繊維を構成する繊維としては特に制限されず、ポリエステル繊維、アクリル繊維、ナイロン繊維、レーヨン繊維、アセテート繊維、さらには、綿、ウール、絹などの天然繊維やこれらを複合したものが使用可能である。特にポリエステル繊維が好ましい。かかるポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種を主たるグリコール成分とするポリエステルが好ましい。なかでも、エチレングリコールを主たるグリコール成分とするポリエステル（ポリエチレンテレフタレート）またはトリメチレングリコールを主たるグリコール成分とするポリエステル（ポリトリメチレンテレフタレート）が特に好ましい。
【００１５】
かかるポリエステルには、必要に応じて少量（通常３０モル％以下）の共重合成分を有していてもよい。その際、使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。
【００１６】
前記ポリエステルは任意の方法によって合成したものでよい。例えばポリエチレンテレフタレートの場合について説明すると、テレフタル酸とエチレングリコールとを直接エステル化反応させるか、テレフタル酸ジメチルのごときテレフタル酸の低級アルキルエステルとエチレングリコールとをエステル交換反応させるかまたはテレフタル酸とエチレンオキサイドとを反応させるかしてテレフタル酸のグリコールエステルおよび／またはその低重合体を生成させる第１段階の反応と、第１段階の反応生成物を減圧下加熱して所望の重合度になるまで重縮合反応させる第２段階の反応によって製造されたものでよい。また、前記ポリエステルは、マテリアルリサイクルまたはケミカルリサイクルされたポリエステル、または、特開２００４−２７００９７号公報や特開２００４−２１１２６８号公報に記載されているような、特定のリン化合物およびチタン化合物を含む触媒を用いて得られたポリエステルであってもよい。さらには、ポリ乳酸やステレオコンプレックスポリ乳酸などの生分解性を有するポリエステルでもよい。
【００１７】
前記ポリエステルに紫外線吸収剤がポリエステル重量対比０．１重量％以上（好ましくは０．１〜５．０重量％）含まれていると、布帛に紫外線遮蔽性が付加され好ましい。かかる紫外線吸収剤としては、ベンゾオキサジン系有機紫外線吸収剤、ベンゾフェノン系有機紫外線吸収剤、ベンゾトリアゾール系有機紫外線吸収剤、サリチル酸系有機紫外線吸収剤などが例示される。なかでも、紡糸の段階で分解しないという点からベンゾオキサジン系有機紫外線吸収剤が特に好ましい。
【００１８】
かかるベンゾオキサジン系有機紫外線吸収剤としては、特開昭６２−１１７４４号公報に開示されたものが好適に例示される。すなわち、２−メチル−３，１−ベンゾオキサジン−４−オン、２−ブチル−３，１−ベンゾオキサジン−４−オン、２−フェニル−３，１−ベンゾオキサジン−４−オン、２，２’−エチレンビス（３，１−ベンゾオキサジン−４−オン）、２，２’−テトラメチレンビス（３，１−ベンゾオキサジン−４−オン）、２，２’−ｐ−フェニレンビス（３，１−ベンゾオキサジン−４−オン）、１，３，５−トリ（３，１−ベンゾオキサジン−４−オン−２−イル）ベンゼン、１，３，５−トリ（３，１−ベンゾオキサジン−４−オン−２−イル）ナフタレンなどである。
【００１９】
また、前記ポリエステルに艶消し剤（二酸化チタン）がポリエステル重量対比０．２重量％以上（好ましくは０．３〜２．０重量％）含まれていると、布帛に防透性が付加され好ましい。
さらに前記ポリエステルには、必要に応じて、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。
【００２０】
また、前記複合繊維を構成する２成分としては、ポリトリメチレンテレフタレートとポリトリメチレンテレフタレートとの組合せ、ポリトリメチレンテレフタレートとポリエチレンテレフタレートとの組合せ、ポリエチレンテレフタレートとポリエチレンテレフタレートとの組合せなどが好ましく、２成分をこれらのポリマーで構成することにより、潜在捲縮性を有することになり、布帛に染色加工等の熱処理を施すと潜在捲縮が顕在化する。
また、これらの伸縮性を有する繊維を芯部に配し、他の繊維を鞘部に配した芯鞘型複合糸（空気混繊糸、カバリング糸、合撚糸、複合紡績糸など）として布帛に含ませてもよい。
【００２１】
前記布帛の組織は特に限定されず、編物、織物、不織布いずれでもよい。例えば、平織、綾織、サテンなどの織組織を有する織物や、天竺、スムース、フライス、鹿の子、そえ糸編、デンビー、ハーフなどの編組織を有する編物、不織布などが好適に例示されるが、これらに限定されるものではない。層数も単層でもよいし、２層以上の多層であってもよい。なかでも優れたストレッチ性を得る上で編物が好ましい。特に経編または緯編（丸編）組織を有する編物が好ましい。
【００２２】
その際、前記編物において、編物密度が、コース数４０〜１００／２．５４ｃｍかつウエール数３０〜６０／２．５４ｃｍであることが好ましい。また、前記編物に吸水加工が施されていることが好ましい。布帛に吸水加工が施されることにより、その布帛を含む衣料の吸汗性が向上し、 優れた着用快適性が得られる。
前記布帛に、常法の染色加工、起毛加工、紫外線遮蔽あるいは抗菌剤、消臭剤、防虫剤、防蚊剤、防水材、蓄光剤、再帰反射剤、マイナスイオン発生剤、撥水剤等の機能を付与する各種加工を付加適用してもよい。
【００２３】
本発明のアシストスーツ用衣料は、上半身に着用する上衣（上着、ジャケットなど）、下半身に着用する下衣（ズボン、パンツなど）、上半身および下半身両方に着用する衣料（ツナギ作業服）、身体の一部のみに着用する衣料（腹巻、サポーターなど）などいずれでもよい。
ここで、アシストスーツを身体に装着する、バンド（ハーネスと称されることもある。）などの装着部と接触する位置に前記布帛が配されていることが好ましい。例えば、衣服を前記布帛のみで構成してもよいし、前記布帛と他の布帛とで衣服を構成し、バンド（ハーネス）などの装着部と接する箇所のみに前記布帛を配してもよい。
【００２４】
また、衣服に用いる前記布帛は１種類でもよいし２種以上でもよい。例えば、バンド（ハーネス）などの装着部と接触する位置は摩耗に強い布帛（例えば、織物）を配し、それ以外の位置には、ストレッチ性の大きい布帛（例えば編物）を配することが好ましい。
また、アシストスーツの装着部と接触する位置にポケットを有さないことが好ましい。
また、本発明の衣料が、アシストスーツの装着部（ハーネス）をガイドするガイド機能を有することが好ましい。かかるガイド機能としては「ベルト通し」が好ましい。かかる「ベルト通し部」としては、繊維または合成樹脂または皮革からなる複数のループが好ましい。
【００２５】
また、本発明の衣料が、面ファスナーを有することが好ましい。かかる面ファスナーとしては、特開２００９−２８５１４４号公報に記載されたものが好ましい。すなわち、単繊維径が１０００ｎｍ以下のフィラメント糸Ａを含む布帛ａと、立毛布帛ｂとで構成されることを特徴とする面ファスナーであり、かかる布帛ａと立毛布帛ｂのうちどちらかが衣料に含まれ、他方がアシストスーツに含まれることが好ましい。
【００２６】
また、着用者の生体情報を検知する生体情報センサーを有することが好ましい。かかる生体情報センサーとしては、衣料の内側温度を検出する温度センサー、衣料の内側湿度を測定する湿度センサー、血中の酸素濃度を検知するセンサー、心拍数を検知するセンサー、心電を検知するセンサー、脈拍を検知するセンサー、脈波を検知するセンサー、血圧を検知するセンサー、血流を検知するセンサー、体動やその有無を検知するセンサー、体位を検知するセンサー、皮膚温度を検知するセンサー、鼓膜温度を測定するセンサー、直腸温を測定するセンサー、皮膚の色相を検知するセンサー、汗を検知するセンサー、呼吸の数や速度や深さを検知するセンサー、脳波を検知するセンサー、瞳孔の開きを検知するセンサーなどが例示される。
【００２７】
ここで、例えば、本発明の衣料を腹巻の形状とし、該衣料に生体情報センサーを取り付けてもよいし、本発明の衣料とは別パーツとして、腹巻のようなサポーターから配線（＋ジャック）を出して、アシストスーツと接続してもよい。
また、アシストスーツの装着部と接触する位置にクッション材を有することが好ましい。かかるクッション材としては、ウレタンやシリコーンからなるパッドや、主体繊維とバインダー繊維とで構成される３次元構造体などが好ましい。
【００２８】
下衣（パンツなど）の場合は、アシストスーツの装着部と接触する位置が、大腿部前部、腰部の側面および腰部の背部のうち少なくともいずれかであることが好ましい。特に、図２に示すような、パンツの大腿部（もも）前部、腰部の側面および背部が接触する位置であることが好ましい。大腿部前部のうち、特に膝の上部付近の腿に布帛が配されるとアシストスーツの装着性が向上する。腰部の側面と背部には、各々分かれた布帛を配しても良いが、背部から側面に至る布帛が１つであると、アシストスーツの装着性がより良くなる。
【００２９】
上衣（ジャケットなど）の場合は、アシストスーツの装着部と接触する位置が、背部、肩部および胸部のうち少なくともいずれかであることが好ましい。特に、図１に示すような、背部、肩部および胸部が接触する位置であることが好ましい。特に、アシストスーツのハーネスが通る左右肩部から左右胸部に至る領域及び左右肩部から左右背部（肩甲骨付近）に至る領域に布帛を配すと、図３のようなアシストスーツのハーネスが衣料と十分にフィッティングし、装着性がより良くなる。
【００３０】
本発明のアシストスーツ用衣料は前記布帛を含むので、アシストスーツの装着部と接触する位置において衣料にシワが発生しても肌を傷つけにくくかつ軽量性に優れ、着用快適性が向上する。また、前記布帛がストレッチを有する場合はシワが発生しにくい。
【００３１】
本発明のアシストスーツ用衣料は、介護用またはリハビリ用または作業用または消防用または警察用または自衛隊用または農林水産業用または運送業集配所の荷卸し用または工場内の重量物取扱い用または警備用または原発作業用または軍事用などとして好適に使用されるが、これらに限定されないことはいうまでもない。
【実施例】
【００３２】
以下、実施例をあげて本発明を詳細に説明するが、本発明はこれらによって何ら限定されるものではない。なお、実施例中の各物性は下記の方法により測定したものである。
【００３３】
（１）捲縮率
供試糸条を、周長が１．１２５ｍの検尺機のまわりに巻きつけて、乾繊度が３３３３ｄｔｅｘのかせを調製した。前記かせを、スケール板の吊り釘に懸垂して、その下部分に６ｇの初荷重を付加し、さらに６００ｇの荷重を付加したときのかせの長さＬ０を測定する。その後、直ちに、前記かせから荷重を除き、スケール板の吊り釘から外し、このかせを沸騰水中に３０分間浸漬して、捲縮を発現させる。沸騰水処理後のかせを沸騰水から取り出し、かせに含まれる水分をろ紙により吸収除去し、室温において２４時間風乾する。この風乾されたかせを、スケール板の吊り釘に懸垂し、その下部分に、６００ｇの荷重をかけ、１分後にかせの長さＬ１ａを測定し、その後かせから荷重を外し、１分後にかせの長さＬ２ａを測定する。供試フィラメント糸条の捲縮率（ＣＰ）を、下記式により算出する。
ＣＰ（％）＝（（Ｌ１ａ−Ｌ２ａ）／Ｌ０）×１００
【００３４】
（２）ストレッチ性
ＪＩＳ  Ｌ１０９６−２０１０  ８．１６．１  Ｂ法にて伸び率を測定した。
【００３５】
（３）目付けの測定方法
ＪＩＳ  Ｌ１０１８−１９９０  ６．４により目付け（ｇ／ｍ２）を測定した。
【００３６】
（４）カバーファクターＣＦ
下記式により算出した。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【００３７】
［実施例１］
ポリエチレンテレフタレートからなる仮撚捲縮加工糸（１６７ｄｔｅｘ／１４４ｆｉｌ、捲縮率１４％）を用い、２８Ｇシングル丸編機を使用して天竺組織の丸編物を編成した。そして、該編物に通常の染色仕上げ加工を行い、ファイナルセット工程で吸水加工を施した。
かくして得られた編物において、目付け１３０ｇ／ｍ２、密度４２コース／２．５４ｃｍ、４１ウエール／２．５４ｃｍ、ヨコ方向の伸び率５０％であった。
一方、ポリエチレンテレフタレートマルチフィラメント（５６ｄｔｅｘ／１４４ｆｉｌ）を経糸に用い、緯糸としてポリエチレンテレフタレート仮撚捲縮加工糸５６ｄｔｅｘ／７２ｆｉｌを用い、ツイル組織により常法の製織により経密度１７５本／２．５４ｃｍ、緯密度１３４本／２．５４ｃｍの織物を得た。織物のカバーファクターＣＦは２５１０であった。また、目付けは７６ｇ／ｍ２であった。伸び率は経方向４．３％、緯方向１１．５％であった。
【００３８】
次いで、図１および図２に示すように、大腿部前部、腰側面及び後ろ部、肩部に前記織物を配し、それ以外は前記編物を配してジャケットおよびパンツを縫製した。
次いで、試験者がかかるジャケットおよびパンツを着用し、図３に示すように、その上に市販のパワーアシストスーツ（装着部（バンド部）：腰回り、大腿部前部、肩）を装着し使用したところ、衣料を構成する布帛にシワが発生しにくく、軽量性にも優れ、着用快適性に優れるものであった。また、アシストスーツの装着性・フィッティング感も十分であった。
【００３９】
［実施例２］
実施例１において、編物の目付けを２６４ｇ／ｍ２に変更し、織物の目付けを２２０ｇ／ｍ２に変更し、実施例１と同様に、図１および図２に示すように、大腿部前部、腰後ろ部、肩部に前記織物を配し、それ以外は前記編物を配してジャケットおよびパンツを縫製した。
次いで、試験者がかかるジャケットおよびパンツを着用し、図３に示すように、その上に市販のパワーアシストスーツ（装着部（バンド部）：腰回り、大腿部前部、肩）を装着し使用したところ、衣料を構成する布帛にシワが発生しにくく、軽量性にも優れ、着用快適性に優れるものであった。また、アシストスーツの装着性・フィッティング感も十分であった。
【産業上の利用可能性】
【００４０】
本発明によれば、着用快適性に優れるアシストスーツ用衣料が提供され、その工業的価値は極めて大である。
【符号の説明】
【００４１】
１〜６  織物
７、８  編物
９〜１１装着部
１２    パワーアシストスーツ
【図１】
2018016923.tif 000003
【図２】
2018016923.tif 000004
【図３】
2018016923.tif 000005